Dispositif d’obturation adhésif réfractaire (1) d’une ouverture traversante (O) que comporte un élément (E) d’un bâtiment ou un élément (E) d’un véhicule, ce dispositif d’obturation adhésif réfractaire (1) comporte, d’une part, une pastille (2), qui est en un matériau métallique, qui présente une épaisseur comprise entre 10 microns et 150 microns, et qui présente une première face (20) ainsi qu’une deuxième face (21), d’autre part, un adhésif (3), qui couvre au moins une partie de la première face (20) de la pastille (2), et qui est configuré pour adhérer sur ledit élément (E), et, d’autre part encore, un revêtement intumescent (4) qui couvre au moins une partie de la deuxième face (21) de la pastille (2). Dispositif d’obturation adhésif réfractaire (1) selon la revendication 1, caractérisé par le fait que la pastille (2), d’une part, est en zinc ou en un alliage à base de zinc et, d’autre part, présente une épaisseur comprise entre 50 microns et 150 microns, de préférence de l’ordre de 80 microns. Dispositif d’obturation adhésif réfractaire (1) selon la revendication 1, caractérisé par le fait que la pastille (2), d’une part, est en aluminium ou en un alliage d’aluminium et, d’autre part, présente une épaisseur comprise entre 20 microns et 100 microns, de préférence comprise entre 35 microns et 50 microns. Dispositif d’obturation adhésif réfractaire (1) selon la revendication 1, caractérisé par le fait que la pastille (2), d’une part, est en cuivre ou en un alliage de cuivre et, d’autre part, présente une épaisseur comprise entre 10 microns et 25 microns, de préférence de l’ordre de 18 microns. Dispositif d’obturation adhésif réfractaire (1) selon l’une quelconque des revendications précédentes, caractérisé par le fait que l’adhésif (3), d’une part, est à base d’au moins un polymère acrylique réticulable et, d’autre part, présente une épaisseur comprise entre 20 microns et 120 microns, de préférence comprise entre 30 microns et 100 microns. Dispositif d’obturation adhésif réfractaire (1) selon la revendication 5, caractérisé par le fait que l’adhésif (3) est à base d’au moins un polymère acrylique auto-réticulable, plus particulièrement par chélates métalliques. Dispositif d’obturation adhésif réfractaire (1) selon l’une quelconque des revendications précédentes, caractérisé par le fait que l’adhésif (3) présente une perméabilité à la vapeur d’eau inférieure à 200g/m 2 /24h et/ou à 5 Perms. Dispositif d’obturation adhésif réfractaire (1) selon l’une quelconque des revendications précédentes, caractérisé par le fait que le revêtement intumescent (4) comporte, d’une part, au moins un composé chimique qui est un acide ou qui est un catalyseur acide ou qui génère au moins un acide sous l’effet d’une température supérieure à 150°C, d’autre part, au moins un composé chimique qui génère au moins un composé carboné sous l’action de l’acide et, d’autre part encore, au moins un composé chimique qui génère des gaz sous l’effet de la chaleur. Dispositif d’obturation adhésif réfractaire (1) selon l’une quelconque des revendications précédentes, caractérisé par le fait que le revêtement intumescent (4) présente une épaisseur comprise entre 50 microns et 600 microns, de préférence comprise entre 100 microns et 250 microns. Dispositif d’obturation adhésif réfractaire (1) selon l’une quelconque des revendications précédentes, caractérisé par le fait que le revêtement intumescent (4) comporte des particules, qui sont en un matériau intumescent, et dont la taille est comprise entre 50 microns et 2000 microns. Dispositif d’obturation adhésif réfractaire (1) selon l’une quelconque des revendications précédentes, caractérisé par le fait que le revêtement intumescent (4) présente une masse volumique comprise entre 1,1 g/cm 3 et 2g/cm 3 , de préférence comprise entre 1,2 g/cm 3 et 1,5g/cm 3 . Dispositif d’obturation adhésif réfractaire (1) selon l’une quelconque des revendications précédentes, caractérisé par le fait qu’il présente un module d’Young compris entre 0,1GPa et 10GPa, de préférence compris entre 0,5GPa et 1,5GPa. Elément (E) de véhicule, notamment de véhicule automobile, comportant, d’une part, une coque, qui est destinée à contenir au moins une batterie, qui présente au moins une ouverture traversante (O) ainsi qu’au moins une paroi interne (Pi) orientée en direction du volume interne de la coque et au moins une paroi externe (Pe) orientée dans une direction opposée au volume interne, et, d’autre part, au moins un dispositif d’obturation adhésif réfractaire (1), qui est conforme à l’une quelconque des revendications précédentes, qui obture ladite au moins une ouverture traversante, et qui est collé sur la paroi interne (Pi) et/ou sur la paroi externe (Pe) de la coque. Procédé de fabrication d’un dispositif d’obturation adhésif réfractaire (1), ce procédé comporte : - une étape d’application d’un adhésif (3) sur au moins une partie d’une première face d’un film qui est en un matériau métallique ; - une étape de recouvrement par un revêtement intumescent (4) d’au moins une partie d’une deuxième face du film ; - une étape de découpe d’au moins un dispositif d’obturation adhésif réfractaire (1) dans un ensemble qui comporte le film, l’adhésif (3) et le revêtement intumescent (4). Procédé de fabrication d’un dispositif d’obturation adhésif réfractaire (1) selon la revendication 14, caractérisé par le fait que l’étape d’application de l’adhésif (3) comporte une étape de laminage, sur ladite au moins une partie de la première face du film, soit d’une couche d’adhésif (3), soit d’au moins un anneau d’adhésif (3). Procédé de fabrication d’un dispositif d’obturation adhésif réfractaire (1) selon la revendication 14, caractérisé par le fait que l’étape de recouvrement comporte une étape de projection, sur au moins une partie de la deuxième face du film, d’un mélange qui contient, d’une part, au moins une composition chimique intumescente et, d’autre part, de l’air, ceci sous une pression comprise entre 0,5 bars et 2 bars. Procédé de fabrication d’un dispositif d’obturation adhésif réfractaire (1) selon la revendication 16, caractérisé par le fait que, préalablement à l’étape de recouvrement, le procédé de fabrication comporte une étape de maintien de la composition chimique intumescente sous agitation et/ou sous une pression comprise entre 2 bars et 5 bars, de préférence de l’ordre de 3 bars. Procédé de fabrication selon l’une quelconque des revendications 16 ou 17, caractérisé par le fait que la composition chimique intumescente contient, d’une part, au moins un solvant dont le pourcentage massique est compris entre 20 et 50%, d’autre part, au moins un liant dont le pourcentage massique est compris entre 20 et 50% et, d’autre part encore, au moins un matériau intumescent dont le pourcentage massique est compris entre 10 et 40%. Installation configurée pour mettre en œuvre le procédé de fabrication selon l’une quelconque des revendications 14 à 18, caractérisée par le fait qu’elle comporte, d’une part, au moins un récipient qui est configuré pour contenir une composition chimique intumescente ainsi que pour maintenir cette composition chimique intumescente sous agitation et/ou sous une pression comprise entre 2 bars et 5 bars, de préférence de l’ordre de 3 bars et, d’autre part, un système de projection, qui est raccordé audit au moins un récipient, et qui est configuré pour projeter au moins la composition chimique intumescente sous une pression comprise entre 0,5 bars et 2 bars, de préférence de l’ordre de 1 bars. Installation selon la revendication 19, caractérisée par le fait que le système de projection comporte une buse qui est à jet tournant et/ou qui présente un diamètre compris entre 1,5 mm et 4 mm, plus particulièrement compris entre 2,5 mm et 3mm, de préférence de l’ordre de 2,8 mm. .